(57)【特許請求の範囲】
【請求項１】
坏土成形品を破断して焼成し、破断面である割肌面を表面とするタイルの製造方法において、該坏土成形品が、細長い略直方体状の押出成形品であり、その長手方向に伸びるスリット群によって区分された２つのほぼ等形の直方体状ブロックで構成され、これら２つの直方体状ブロックは、坏土成形品の長手方向中心軸の両側に少なくとも１個ずつ設けられた連結部によって互いに連結されており、該スリット群はこの連結部を跨いで断続的に連なっていて、前記長手方向中心軸を含み該スリット群と直交する面で該坏土成形品を破断し、次いで、又は同時に、前記連結部を破断することを特徴とする割肌面を有するタイルの製造方法。
【請求項２】
前記連結部が、坏土成形品の長手方向中心軸を挟んで対称的に１個ずつ設けられたことを特徴とする、請求項１に記載の割肌面を有するタイルの製造方法。
【請求項３】
坏土成形品を破断して焼成し、破断面である割肌面を表面とするタイルの製造方法において、該坏土成形品が、細長い略直方体状の押出成形品であり、その長手方向に伸びるスリットによって区分される２つの等形の直方体状ブロックで構成され、これら２つの直方体状ブロックの端部は、坏土成形品の長手方向中心軸を挟んで、該スリットの両端に設けられた連結部によって互いに連結されており、坏土成形品の該長手方向中心軸を含み該スリットと直交する面で坏土成形品を破断し、次いで、又は同時に、前記連結部を破断することを特徴とする割肌面を有するタイルの製造方法。
【請求項４】
前記坏土成形品の長手方向中心軸を含みスリット群又はスリットと直交する面での前記破断と、連結部の前記破断とが、同時に行われることを特徴とする、請求項１乃至請求項３のいずれか１項に記載の割肌面を有するタイルの製造方法。
【請求項５】
請求項１乃至請求項４のいずれか１項に記載の割肌面を有するタイルの製造方法により製作され、ほぼ全面が割肌面とされた長方形の表面を有し、該表面の長辺と短辺との比が８以上であることを特徴とする割肌面を有するタイル。
【発明の詳細な説明】
【０００１】
【発明の属する技術分野】
本発明は、細長い割肌面を有するタイル、及び、これを安定に製造する方法に関する。
【０００２】
【発明が解決しようとする課題】
従来より、タイル２個分が背中合わせとされた坏土成形品を破断して２分割し、その破断面の割肌面を表面とする自然石風のタイルが良く知られている。そして、近年、自然的景観に対する評価が高まるにつれ、割肌面タイルの需要が増加し、より広い用途展開が検討されている。
【０００３】
ところで、従来の、包丁状の破断刃でタイル２個分の坏土成形品を単純に破断する製造方法では、製造できるタイルの形状に限界があり、新しい分野への用途展開に対応できないという問題があった。特に、細長いタイルを製造するのが難しく、破断時に破損が生じたり、製品の形状が乱れたりして実用できるタイルを製造することができなかった。
【０００４】
そこで本発明者は、従来技術の上述の問題点に鑑み、割肌面を表面とする細長いタイルを安定に製造する方法を提供し、新用途展開に寄与することを目的に鋭意検討を重ねた結果、本発明に至ったのである。
【０００５】
【課題を解決するための手段】
本発明に係る割肌面を有するタイルの要旨とするところは、ほぼ全面が割肌面とされた長方形の表面を有し、表面の長辺と短辺との比が８以上とされたことにある。
【０００６】
また、本発明に係る、割肌面を有するタイルの製造方法の要旨とするところは、坏土成形品を破断して焼成し、破断面である割肌面を表面とするタイルの製造方法において、坏土成形品が、細長い略直方体状の押出成形品であり、その長手方向に伸びるスリット群によって区分された２つの等形の直方体状ブロックで構成され、これら２つの直方体状ブロックは、坏土成形品の長手方向中心軸の両側に少なくとも１個ずつ設けられた連結部によって互いに連結されており、スリット群は、この連結部を跨いで断続的に連なっていて、長手方向中心軸を含みスリット群と直交する面で坏土成形品を破断し、次いで、又は同時に、連結部を破断することにある。
【０００７】
そして特に、かかる割肌面を有するタイルの製造方法において、連結部が、坏土成形品の長手方向中心軸を挟んで対称的に１個ずつ設けられたことにある。
【０００８】
また、本発明に係る、割肌面を有するタイルの製造方法の別の要旨とするところは、坏土成形品を破断して焼成し、破断面である割肌面を表面とするタイルの製造方法において、坏土成形品が、細長い略直方体状の押出成形品であり、その長手方向に伸びるスリットによって区分された２つの等形の直方体状ブロックで構成され、これら２つの直方体状ブロックの端部は、坏土成形品の長手方向中心軸を挟んで、該スリットの両端に設けられた連結部によって互いに連結されており、長手方向中心軸を含みスリットと直交する面で坏土成形品を破断し、次いで、又は同時に、連結部を破断することにある。
【０００９】
さらに、これらの割肌面を有するタイルの製造方法において、坏土成形品の長手方向中心軸を含みスリット群又はスリットと直交する面での破断と、連結部の破断とが、同時に行われることにある。
【００１０】
【発明の実施の形態】
次に、本発明に係る割肌面を有するタイル及びその製造方法の実施態様について、図面に基づいて詳しく説明する。
【００１１】
図１と図２は、本発明の製造方法に係わる坏土成形品の一例を示す。本発明の製造方法によれば、図１に示される坏土成形品１２が押出成形によってまず製造される。坏土成形品１２は、タイル４個が背中合わせに田型に組み合わされた形状であって、２回対称軸である長手方向中心軸２０を備え、長さＬ、幅Ｗ、厚さＤの細長くて略直方体状である。また、坏土成形品１２は、３本のスリット１６１、１６２、１６３が直線状に連なるスリット群１６によって２つの等形の直方体状のブロック１８、１９に区分されている。スリット１６１とスリット１６３は一側端が開放された溝状であるが、スリット１６２は、両側端が閉じられた中空状である。そして、これら２つのブロック１８とブロック１９とは、長手方向中心軸２０の両側に、対称的に１個ずつ設けられた連結部２２１、２２２によって互いに連結されている。すなわち、連結部２２１はスリット１６１とスリット１６２に挟まれ、連結部２２２はスリット１６２とスリット１６３に挟まれていて、全体として、スリット群１６は連結部２２１、２２２を跨いで直線状に連なっている。本例において、連結部２２１と連結部２２２のそれぞれの中心は、長手方向中心軸２０から遠く、坏土成形品１２の表面２３又は裏面２５に近い位置にある。また、表面２３と裏面２５には、タイルの裏足となる畝状突起２１がそれぞれ４条ずつ設けられている。
【００１２】
押出加工によって成形された坏土成形品１２は、乾燥された後、破断工程に移される。乾燥後の含水量によって坏土成形品１２の物性が変化し、破断工程に影響することに留意しなければならない。タイルの表面となる割肌面は、図２に示されるように、長手方向中心軸２０を含みスリット群１６と直交する面を破断面２６とし、その両端に破断刃２４を当て、衝撃荷重を加えることによって破断させて形成される。その結果、坏土成形品１２は２分割され、図３に示されるように、２個のタイルが連結部２２１又は連結部２２２によって連結された形状の半割り体２８が２個得られる。次に、この半割り体２８の連結部２２１及び連結部２２２を破断し、所定のタイル形状をしたタイル状坏土成形品が計４個得られる。
【００１３】
しかしながら、多くの場合、破断刃２４による破断と連結部２２１、２２２の破断とを同時に行うのが好都合である。２つの破断工程を一工程に短縮できるメリットがある。また、破断面２６を形成する時の破断刃２４による衝撃は、半割り体２８の損傷を招きやすいが、連結部２２１、２２２を同時に破断することによりこの衝撃が緩和され、タイル状坏土成形品の品質や歩留りなどが向上する効果がある。
【００１４】
このようにして得られたタイル状坏土成形品を焼成することによりタイルを得る。焼成条件は特に限定されず、通常用いられている設備によって焼成できる。例えば、トンネルキルンやシャトルキルンなどの設備により、１１００℃〜１３５０℃位、２０時間〜４０時間位焼成することによって、図４に例示されるような、表面１４が割肌面とされ、側面に連結部破断跡２９を残したタイル１０が得られる。
【００１５】
本発明のタイル１０は、長方形表面１４のほぼ全面が割肌面とされ、その長辺３０と短辺３２の長さの比が８以上とされるが、特に好ましくは、９以上、１５未満とされる。この細長の割肌面を有するタイル１０従来のタイル製造方法では安定に製造できず、上述の本発明に係わる製造方法によって初めて実用的に製造できるようになった。長辺３０の長さは１０ｃｍ〜４０ｃｍ位とされ、特に好ましくは２０ｃｍ〜３５ｃｍ位とされる。本発明のタイル１０は、例えば、長辺３０の長さ３０ｃｍ、短辺３２の長さ３ｃｍ位とされて外装タイルの用途に用いられる。あるいは、長辺３０の長さ２０ｃｍ、短辺３２の長さ２．５ｃｍ位とされて内装タイルの用途に用いられるなど、多分野での新しい用途展開が期待されていて非常に有用なタイルである。なお、裏面に裏足として設けられる畝状突起２１の形状や数は、タイルの形状や用途に応じて適切に選定されるものである。
【００１６】
図１及び図２に例示される坏土成形品１２では、連結部２２１と連結部２２２とが、長手方向中心軸２０を挟んで対称的に設けられていて、本発明の特に有用な実施態様である。図２で説明されるように、破断刃２４は長手方向中心軸２０に向けられるので、破断時の衝撃は長手方向中心軸２０近辺で最も大きくなる。連結部２２１、２２２が、長手方向中心軸２０から等距離に対称的に設けられれば、この衝撃を２分して均等に受け止めることになるので、衝撃は直進して長手方向中心軸２０に向かい、平面性の良い破断面が得られることになる。また、連結部２２１と連結部２２２にも、２分されて等しい大きさの破断応力が偏ることなくそれぞれに作用し、同時に、そしてほぼ同一状態で破断される効果がある。
【００１７】
しかしながら、本発明のタイル製造方法では、本例に限定されず、種々の態様で連結部を配設することができる。例えば、図５（ａ）に示される坏土成形品１２では、長手方向中心軸２０を挟み非対称的に１個ずつの連結部２２３が設けられている。また、同図（ｂ）に示される坏土成形品１２では、長手方向中心軸２０を挟んで対称的に、それぞれ２個の連結部２２３が設けられ、スリット群１６は、５個のスリット１６１、１６２、１６３、１６４、１６５で構成されている。
【００１８】
割肌面を形成するための破断は、破断衝撃力が長手方向中心軸２０付近に力点として作用し、連結部が支点として機能することにより進行する。したがって、連結部が長手方向中心軸２０から離れて設けられるほど破断し易くなる。請求項５に係わり、図６に示される坏土成形品１２では、連結部２２４がスリット１６６の両端にあって、ブロック１８とブロック１９の端部どうしが連結されており、スリット１６６は両側端が閉じられた中空状である。
【００１９】
本発明でいうスリットとは、互いに近接した２平面と、１面又は２面の側面とで輪郭付けられた帯状の空間を意味する。本発明の製造方法における坏土成形品は連続的に押出成形されてから適当な長さに切断されて製作される。このため、形成されるスリットは、押し出し方向を横切る断面形状が均一である。そして、押し出し方向に特に長いスリットや、両側面が閉じられた中空状のスリットや、底の深い溝状のスリットなどを容易に形成することができる。
【００２０】
連結部は坏土成形品１２の長手方向に沿って長い帯状である。その厚さはスリットの間隙幅と等しく、２ｍｍ〜４ｍｍ位とされるのが好ましく、その幅は３ｍｍ〜１０ｍｍ位とされるのが好ましい。しかしながら、連結部の最適形状は、タイルの形状や連結部の位置や数などによって異なるものであり、上述の例示に限定されず自由に選択されるものである。
【００２１】
以上、本発明に係わる割肌面を有するタイル、及び、その製造方法について詳細に説明してきたが、本発明は上述の引用・例示に限定されず、タイルの形状や材質、押出成形や破断面形成の方法、スリットや連結部の形状や配設方法などにつき、本発明の趣旨を逸脱しない範囲内で種々なる改良、修正、変化を加えた態様で実施し得るものである。
【００２２】
本発明の実施例を以下に詳しく説明する。
【００２３】
実施例１
図１及び図２に示されるのと同様の坏土成形品１２を押出成形により製作した。坏土は、粘土原料５０部、長石原料３０部、陶石原料２０部を常法により調合・混合して得た。坏土成形品１２の長さＬは３３ｃｍ、幅Ｗは６．８ｃｍ、厚さＤは２．８×２ｃｍであった。スリット１６１、１６２、１６３の間隙幅は２ｍｍであり、連結部２２１と連結部２２２とは、長手方向中心軸２０から１５ｍｍ離れた位置を中心にして対称的に設けられ、その幅は７ｍｍであった。また、坏土成形品１２の表面２３と裏面２５には、タイルの裏足となる畝状突起２１が４条ずつ設けられていて、各畝状突起２１の高さは２．５ｍｍ、幅は１０ｍｍであった。
【００２４】
次に、坏土成形品１２を温風乾燥炉Ｕによって乾燥し、長手方向中心軸２０に向けて両側面２７から直角に破断刃２４を当て、常法により、衝撃荷重を加えて坏土成形品１２を破断した。その結果、ブロック１８とブロック１９とが２分割されて割肌面が形成され、同時に、連結部２２１と連結部２２２とが破断されたので、４個のタイル状坏土成形品を一度に得ることができた。このタイル状坏土成形品を、１３００℃で３５時間焼成することにより、長さ３０ｃｍ、幅３ｃｍ、厚さ２．５ｃｍの、細長で割肌面を有するタイルを製作した。
【００２５】
【発明の効果】
本発明に係わる、表面が割肌面であるタイルによれば、表面の長辺と短辺の長さの比が８以上の細長タイルとされるので、従来のタイルでは困難であった装飾内装タイルや見切タイルなどの新しい分野に用途展開できるようになる。
【００２６】
また、本発明のタイルの製造方法によれば、ほぼ全面が割肌面で細長の表面を有するタイルを安定に製造できる。
【００２７】
そして特に、連結部を、坏土成形品の長手方向中心軸を挟んで対称的に１個ずつ設ければ、破断応力が２個の連結部に均等に分散されるので、破断面が傾かず、平面性に優れた割肌面を得ることができる。
【００２８】
また、本発明のタイルの製造方法の別の実施態様によれば、ブロックの両端を繋ぐ２個の連結部が設けられ、支点として機能する連結部が破断刃から遠のくので、梃子の原理に基づいてより容易に破断されるようになる。
【００２９】
また特に、割肌面を形成するためのブロックの破断と、連結部の破断とを同時に行えば、破断刃による衝撃が連結部の破断によって緩和され、タイル状坏土成形品の品質や歩留りなどが向上する効果がある。また、２つの破断工程が一工程に短縮できる効果がある。
【図面の簡単な説明】
【図１】本発明に係り、坏土成形品の一例を示す斜視図である。
【図２】本発明に係り、図１に示される坏土成形品の縦断面図である。
【図３】本発明に係り、坏土成形品の半割り体を示す斜視図である。
【図４】本発明に係るタイルの一例を示す斜視図である。
【図５】本発明に係り、坏土成形品の他の例を示す断面図であり、同図（ａ）は連結部が非対称的に２個設けられ、同図（ｂ）は連結部が対称的に４個設けられ例を示す。
【図６】本発明に係り、坏土成形品の他の一例を示す断面図である。
【符号の説明】
１０：タイル
１２：坏土成形品
１４：タイルの表面
１６：スリット群
１６１、１６２、１６３、１６４、１６５、１６６：スリット
１８、１９：ブロック
２０：長手方向中心軸
２１：畝状突起
２２１、２２２、２２３、２２４：連結部
２３：坏土成形品の表面
２４：破断刃
２５：坏土成形品の裏面
２６：破断面
２７：坏土成形品の側面
２８：半割り体
２９：連結部破断跡
３０：タイル表面の長辺
３２：タイル表面の短辺
Ｌ：坏土成形品の長さ
Ｗ：坏土成形品の幅
Ｄ：坏土成形品の厚さ
ｄ：タイルの厚さ
【図１】
0004577463.tif 000002
【図２】
0004577463.tif 000003
【図３】
0004577463.tif 000004
【図４】
0004577463.tif 000005
【図５】
0004577463.tif 000006
【図６】
0004577463.tif 000007